УЛУЧШЕННАЯ БУМАГА ДЛЯ ГИПСОВЫХ СТЕНОВЫХ ПЛИТ

1. Обработанная бумага, предназначенная для применения в стеновой плите, включающая:
лист бумаги, такой, что поверхность листа бумаги обработана клеем для обработки поверхности, включающим воду и латексное связующее.
2. Обработанная бумага по п.1, в которой клей для обработки поверхности дополнительно включает минеральный наполнитель.
3. Обработанная бумага по п.2, в которой клей для обработки поверхности включает латексное связующее и минеральный наполнитель, латексное связующее составляет примерно 1-55 мас.% в пересчете на массу клея для обработки поверхности и в которой минеральный наполнитель составляет примерно 1-50 мас.% в пересчете на массу клея для обработки поверхности.
4. Обработанная бумага по п.1, в которой латексное связующее выбрано из группы, включающей этиленполивинилацетатный, поли(винилацетат)ный (PVOAc) латекс, стиролбутадиеновый каучук (СБК), акриловый, винилакриловый каучук.
5. Обработанная бумага по п.4, в которой латексное связующее представляет собой этиленполивинилацетатный латекс.
6. Обработанная бумага по п.4, в которой латексное связующее представляет собой поли(винилацетат)ный (PVOAc) латекс.
7. Обработанная бумага по п.2, в которой латексное связующее выбрано из группы, включающей этиленполивинилацетатный, поли(винилацетат)ный (PVOAc) латекс, стиролбутадиеновый каучук (СБК), акриловый, винилакриловый каучук.
8. Обработанная бумага по п.7, в которой латексное связующее представляет собой этиленполивинилацетатный латекс.
9. Обработанная бумага по п.7, в которой латексное связующее представляет собой поли(винилацетат)ный (PVOAc) латекс.
10. Обработанная бумага по п.2, в которой минеральный наполнитель выбран из группы, включающей полугидрат сульфата кальция, дигидрат сульфата кальция, молотый гипс, портланд-цемент, карбонат кальция, глину и порошкообразный диоксид кремния.
11. Обработанная бумага по п.10, в которой минеральный наполнитель представляет собой полугидрат сульфата кальция.
12. Обработанная бумага по п.2, в которой клей для обработки поверхности дополнительно включает растворимое в воде вещество, выбранное из группы, включающей модификаторы реологических характеристик, соли, ускорители и диспергирующие вещества.
13. Обработанная бумага по п.12, в которой модификатор реологических характеристик представляет собой простой эфир целлюлозы.
14. Обработанная бумага по п.13, в которой простой эфир целлюлозы выбран из группы, включающей карбоксиметилцеллюлозу (КМЦ), гидроксипропилметилцеллюлозу (ГПМЦ), метилцеллюлозу (МЦ), гидроксипропилцеллюлозу (ГПЦ), гидрофобно модифицированную гидроксипропилцеллюлозу (ГМГПЦ), гидроксиэтилцеллюлозу (ГЭЦ), этилгидроксиэтилцеллюлозу (ЭГЭЦ), гидрофобно модифицированную гидроксиэтилцеллюлозу (ГМГЭЦ), катионогенную гидрофобно модифицированную гидроксиэтилцеллюлозу (катионогенную ГМГЭЦ) и анионогенную гидрофобно модифицированную гидроксиэтилцеллюлозу (анионогенную ГМГЭЦ).
15. Обработанная бумага по п.14, в которой простой эфир целлюлозы представляет собой гидроксиэтилцеллюлозу (ГЭЦ).
16. Обработанная бумага по п.12, в которой модификатор реологических характеристик представляет собой ксантановую камедь.
2
17. Обработанная бумага по п.1, в которой количество клея для обработки поверхности, использованного для обработки бумаги, составляет более примерно 0,1 г/м.
2
18. Обработанная бумага по п.17, в которой количество клея для обработки поверхности, использованного для обработки бумаги, находится в диапазоне от более примерно 0,1 до 4 г/м.
2
19. Обработанная бумага по п.18, в которой количество клея для обработки поверхности, использованного для обработки бумаги, находится в диапазоне примерно от 0,1 до 2 г/м.
2
20. Обработанная бумага по п.19, в которой количество клея для обработки поверхности, использованного для обработки бумаги, находится в диапазоне примерно от 0,5 до 1 г/м.
21. Обработанная бумага по п.1, такая, что бумага с подвергнутой обработке поверхностью обладает значением пористости по Герли, измеренным с помощью порозиметра Хагерти, находящегося в режиме “low”, которое менее чем на 20 с отличается от значения для листа бумаги без клея для обработки поверхности.
22. Стеновая плита, включающая:
гипсовый сердечник и
по меньшей мере один лист бумаги, приклеенный к поверхности гипсового сердечника, в которой обработанный лист бумаги дополнительно включает лист бумаги, поверхность которого обработана клеем для обработки поверхности, включающим воду и латексное связующее, и в которой поверхность гипсового сердечника приклеена к поверхности листа бумаги, обработанного клеем для обработки поверхности.
23. Стеновая плита по п.22, в которой клей для обработки поверхности дополнительно включает минеральный наполнитель.
24. Стеновая плита по п.23, в которой клей для обработки поверхности включает латексное связующее и минеральный наполнитель, латексное связующее составляет примерно 1-55 мас.% в пересчете на массу клея для обработки поверхности и в которой минеральный наполнитель составляет примерно 1-50 мас.% в пересчете на массу клея для обработки поверхности.
25. Стеновая плита по п.22, в которой латексное связующее выбрано из группы, включающей этиленполивинилацетатный, поли(винилацетат)ный (PVOAc) латекс, стиролбутадиеновый каучук (СБК), акриловый, винилакриловый каучук.
26. Стеновая плита по п.25, в которой латексное связующее представляет собой этиленполивинилацетатный латекс.
27. Стеновая плита по п.23, в которой минеральный наполнитель выбран из группы, включающей полугидрат сульфата кальция, дигидрат сульфата кальция, молотый гипс, портланд-цемент, карбонат кальция, глину и порошкообразный диоксид кремния.
28. Стеновая плита по п.27, в которой минеральный наполнитель представляет собой полугидрат сульфата кальция.
29. Стеновая плита по п.22, в которой клей для обработки поверхности дополнительно включает растворимое в воде вещество, выбранное из группы, включающей модификаторы реологических характеристик, соли, ускорители и диспергирующие вещества.
30. Стеновая плита по п.29, в которой модификатор реологических характеристик представляет собой простой эфир целлюлозы.
31. Стеновая плита по п.30, в которой простой эфир целлюлозы выбран из группы, включающей карбоксиметилцеллюлозу (КМЦ),
гидроксипропилметилцеллюлозу
(ГПМЦ), метилцеллюлозу (МЦ), гидроксипропилцеллюлозу (ГПЦ), гидрофобно модифицированную гидроксипропилцеллюлозу (ГМГПЦ),
гидроксиэтилцеллюлозу (ГЭЦ), этилгидроксиэтилцеллюлозу (ЭГЭЦ),
гидрофобно модифицированную гидроксиэтилцеллюлозу (ГМГЭЦ),
катионогенную гидрофобно модифицированную гидроксиэтилцеллюлозу (катионогенную ГМГЭЦ) и анионогенную гидрофобно модифицированную гидроксиэтилцеллюлозу (анионогенную ГМГЭЦ).
32. Стеновая плита по п.31, в которой простой эфир целлюлозы представляет собой гидроксиэтилцеллюлозу (ГЭЦ).
33. Стеновая плита по п.27, в которой модификатор реологических характеристик представляет собой ксантановую камедь.
2
34. Стеновая плита по п.22, в которой количество клея для обработки поверхности, использованного для обработки бумаги, составляет более примерно 0,1 г/м.
2
35. Стеновая плита по п.34, в которой количество клея для обработки поверхности, использованного для обработки бумаги, находится в диапазоне от более примерно 0,1 до 4 г/м.
36. Стеновая плита по п.22, в которой бумага с подвергнутой обработке поверхностью обладает значением пористости по Герли, измеренным с помощью порозиметра Хагерти, находящегося в режиме “low”, которое менее чем на 20 с отличается от значения для листа бумаги без клея для обработки поверхности.
37. Способ изготовления обработанной бумаги, предназначенной для применения в стеновой плите, включающий стадии:
а) приобретения листа бумаги и
б) обработки поверхности листа бумаги клеем для обработки поверхности с получением поверхности листа бумаги, обработанной клеем для обработки поверхности;
в котором клей для обработки поверхности включает воду и латексное связующее.
38. Способ изготовления обработанной бумаги по п.37, в котором клей для обработки поверхности дополнительно включает минеральный наполнитель.
39. Способ изготовления обработанной бумаги по п.37, в котором клей для обработки поверхности наносят на поверхность листа бумаги с помощью ракеля.
40. Способ изготовления обработанной бумаги по п.37, в котором клей для обработки поверхности наносят на поверхность листа бумаги с помощью валика.
41. Способ изготовления обработанной бумаги по п.37, в котором клей для обработки поверхности наносят на поверхность листа бумаги с помощью распылительного аппликатора.
42. Способ изготовления обработанной бумаги по п.37, в котором клей для обработки поверхности наносят на поверхность листа бумаги с помощью лопаточного аппликатора.
43. Способ изготовления обработанной бумаги по п.37, дополнительно включающий стадию:
в) сушки поверхности листа бумаги, содержащей клей для обработки поверхности.
44. Клей для обработки поверхности, включающий:
воду;
латексное связующее;
модификатор реологических характеристик и
минеральный наполнитель;
и клей для обработки поверхности обладает большим содержанием минерального наполнителя.
45. Клей для обработки поверхности по п.44, в котором высокое содержание минерального наполнителя составляет примерно 20 мас.% или более в пересчете на массу клея для обработки поверхности.
46. Клей для обработки поверхности по п.45, в котором высокое содержание минерального наполнителя составляет примерно 30 мас.% в пересчете на массу клея для обработки поверхности.
47. Клей для обработки поверхности по п.44, в котором модификатор реологических характеристик представляет собой простой эфир целлюлозы, выбранный из группы, включающей карбоксиметилцеллюлозу (КМЦ), гидроксипропилметилцеллюлозу (ГПМЦ), метилцеллюлозу (МЦ), гидроксипропилцеллюлозу (ГПЦ), гидрофобно модифицированную гидроксипропилцеллюлозу (ГМГПЦ), гидроксиэтилцеллюлозу (ГЭЦ), этилгидроксиэтилцеллюлозу (ЭГЭЦ), гидрофобно модифицированную гидроксиэтилцеллюлозу (ГМГЭЦ), катионогенную гидрофобно модифицированную гидроксиэтилцеллюлозу (катионогенную ГМГЭЦ) и анионогенную гидрофобно модифицированную гидроксиэтилцеллюлозу (анионогенную ГМГЭЦ).
48. Клей для обработки поверхности по п.47, в котором простой эфир целлюлозы представляет собой гидроксиэтилцеллюлозу (ГЭЦ).
49. Клей для обработки поверхности по п.44, в котором модификатор реологических характеристик представляет собой ксантановую камедь.
50. Клей для обработки поверхности по п.49, в котором модификатор реологических характеристик представляет собой смесь ксантановой камеди и гидроксиэтилцеллюлозы (ГЭЦ).
51. Клей для обработки поверхности по п.44, в котором минеральный наполнитель выбран из группы, включающей полугидрат сульфата кальция, дигидрат сульфата кальция, молотый гипс, портланд-цемент, карбонат кальция, глину и порошкообразный диоксид кремния.
52. Клей для обработки поверхности по п.51, в котором минеральный наполнитель представляет собой полугидрат сульфата кальция.
53. Клей для обработки поверхности по п.45, в котором минеральный наполнитель представляет собой полугидрат сульфата кальция.
54. Клей для обработки поверхности по п.53, в котором модификатор реологических характеристик представляет собой смесь ксантановой камеди и гидроксиэтилцеллюлозы (ГЭЦ).